(57)【特許請求の範囲】
【請求項１】
（ａ）  潤滑基油及び少なくとも１つのアミンから成る第一混合物と、潤滑基油及び少なくとも１つのイソシアネートから成る第二混合物を調製することと、
（ｂ）  当該２つの混合物を、１０００〜８０００ｐｓｉの範囲の高圧力と５〜１０００ｇ／秒の高流速衝撃条件下の混合域中で一緒に混合して、それにより、当該少なくとも１つのアミン及び少なくとも１つのイソシアネートを反応させ、反応生成物を潤滑基油の全体にわたって分散させ、当該反応及び分散はほぼ同時に起こりながら、グリース生成物を形成することと、
（ｃ） 当該混合域から直接的に当該グリース生成物を回収することと、
を含み、
当該グリース生成物は、５００°Ｆ（２６０℃）より大きい滴点と、１００ちょう度点未満のＰ（６０）〜Ｐ（１００，０００）ちょう度値の変化を示す、グリースを調製する方法。
【請求項２】
当該混合域が、反応射出成形装置である、請求項１に記載の方法。
【請求項３】
混合時間が１０．０秒未満である、請求項１に記載の方法。
【請求項４】
混合時間が０．５秒未満である、請求項３に記載の方法。
【請求項５】
アミン類の混合物を使用する、請求項１に記載の方法。
【請求項６】
イソシアネート化合物類の混合物を使用する、請求項１に記載の方法。
【請求項７】
アリールイソシアネート又はアルキルイソシアネートを使用し、アミン類の当該混合物が、アルキルアミン類、アルケニルアミン類、アルキレンジアミン、ポリオキシアルキレンジアミン、シクロアルキレンアミン類、又はシクロアルキルアミン類を含む、請求項５に記載の方法。
【請求項８】
当該アリールイソシアネート又はアルキルイソシアネートが、トルエンジイソシアネート、メチレンジフェニルジイソシアネート、ヘキサンジイソシアネート、フェニレンジイソシアネート、ビス（ジフェニルジイソシアネート）及びポリイソシアネート及びそれらの混合物から成る群から選択され、そして、
アミン類が、ブチルアミン、オレイルアミン、ペンチルアミン、ヘキシルアミン、ヘプチルアミン、オクチルアミン、ノニルアミン、デシルアミン、ドデシルアミン、テトラデシルアミン、ヘキサデシルアミン、オクタデシルアミン、ドデセニルアミン、ヘキサデセニルアミン、エチレンジアミン、プロピレンジアミン、ブチレンジアミン、ヘキシレンジアミン、ドデシレンジアミン、オクチレンジアミン、ポリオキシプロピレンジアミン、シクロヘキサンジアミン、メチレンジアニリン、メチルアニリン、アニリン、アルキル化アニリン、シクロヘキシルアミン、ジシクロヘキシルアミン、シクロペンチルアミン、シクロヘプチルアミン、シクロオクチルアミン、及びそれらの混合物から成る群から選択される、請求項７に記載の方法。
【請求項９】
当該ステップ（ｃ）で回収されたグリース生成物が、反応生成物として調製された尿素増粘剤を少なくとも２０重量％含む、請求項１に記載の方法。
【請求項１０】
追加の潤滑基油をグリース生成物に添加して、尿素増粘剤を１２重量％含むグリース生成物を調製することを更に含む、請求項９に記載の方法。
【発明の詳細な説明】
【技術分野】
【０００１】
発明の背景
発明の分野
本発明は、グリース、特に、尿素官能基を有する増粘剤で増粘したグリースを調製する方法に関する。より具体的には、本発明は、グリースの混合及び増粘剤を形成する反応をもたらすために高圧力及び高流速衝撃を使用してグリースを調製する方法に関する。
【背景技術】
【０００２】
関連技術の説明
グリース製造技術は、過去１０年で顕著な変化がなかった。現在の能力は、標準的なケトル手順、バッチプロセスの使用の周辺に集中する。グリースフォーミュラの合成の複雑さを低減するのに役立つグリースの新規な製造技術が必要とされている。新規なプロセスがグリースフォーミュラに所望の物理的特性も与えるならば特に、より効果的で効率的な製造プロセスがいつも望まれている。１つのそのような重要な特性は、「ノイズ」である。
【０００３】
深溝玉軸受を滑らかにするために使用されるグリースの静かな運転特性（ノイズ）は、軸受製造業者が工場充填グリースを選択する上で、ますます重要になってきた。歴史的には、軸受製造業者は、より静かな機械にとって成長した需要として可聴音としてそれ自体を明白に示した軸受振動にますます関心を持ってきた。軸受は、本質的にノイズがより少なくなるより細かい許容範囲に機械加工された時には、それらを滑らかにするために使用されるグリースのノイズ貢献がますます明白になった。その結果、主要な軸受製造業者は、軸受ノイズへのグリースの貢献の測定を可能とする計測器を独立に開発した。更に、汚染物質の存在に対する軸受寿命の相関は、グリースノイズ試験への更に増大した関心を促進した。なぜなら、グリースノイズは汚染物質の存在にいつも相関し、したがって軸受寿命を短くすることが、しばしば前提とされているからである。グリースのノイズ特性を知ることは、滑らかにされた軸受の寿命を予知可能とする十分な情報を提供しない、ということにほとんどのグリース製造業者は同意するであろうが、それにもかかわらず、ノイズ試験は、玉軸受グリースの全体の品質を評価するためにますます使用されている。したがって、彼らが軸受製造業にグリースを供給し続けるべきであるならば、グリース製造業者は、グリースノイズ品質を決定する様々な方法に及びそれらの生成物のノイズ品質に関心を持っていなければならない。
【０００４】
グリースノイズ試験は、過去２６年間にわたって多数の刊行物の主題であったけれども、なんの標準的な試験計器、試験軸受、又は試験プロトコルも、この間に、グリース供給業者や軸受製造業者によって採用されてこなかった。実際、多種多様の専用のグリースノイズ試験方法が、特に軸受製造業において現在使用されており、そこでは、各主要の軸受製造業者が、自分自身専用の計測及び方法を開発してきた。更に、各方法は、それを使用する会社に競争力を提供すると、その提案者によって考えられている。
【０００５】
上記理由で、グリースの静かな運転（ノイズ）特性を試験することは、問題であった。本来は、それと一緒にパックされた軸受の感触によるグリースのバッチの運転特性の評価を可能とするマニュアル試験が、発展した。軸受自体のノイズ品質が改善すると、ますます低いレベルの軸受振動を検出可能とすることが必要になった。その結果、Ｃｈｅｖｒｏｎ  Ｒｅｓｅａｒｃｈ（Ｒｉｃｈｍｏｎｄ，Ｃａｌｉｆ．）は、修正した軸受振動レベル試験機（アンデロンメーター）を使用してグリースノイズを試験することを開始し、また、グリースノイズに関する作業変数及び添加物の効果を注意深く検討することを開始した。軸受振動品質を評価するために本来は開発されたアンデロンメーターは、その回転の機能として軸受の外輪の半径方向偏位を測定する。実際、アンデロン（ａｎｄｅｒｏｎ）という名称は、「半径方向偏位の角度導関数」（”ａｎｇｕｌａｒ  ｄｅｒｉｖａｔｉｖｅ  ｏｆ  ｔｈｅ  ｒａｄｉａｌ  ｄｉｓｐｌａｃｅｍｅｎｔ”）の頭字語である。物理用語では、アンデロンは、変位距離／回転単位として表現される。
【０００６】
外輪と接触しているセンサーヘッドは、軸受振動を検出する。センサーシグナルは、増幅され、そして、可聴音周波数の範囲をスパンする３個の周波数帯にフィルターされる：
低：              ５０−３００Ｈｚ
中：              ３００−１，８００Ｈｚ
高：              １，８００−１０，０００Ｈｚ
【０００７】
グリースに起因する振動（ノイズ）は、中間及び高周波数帯で検出され得る。Ｃｈｅｖｒｏｎグリースノイズ試験の最も早いバージョンでは、１分間の運転中に中間帯で記録された最も高く記録された振動スパイクを５個の軸受で平均し、平均値は、グリースアンデロン値として報告された。
【０００８】
Ｃｈｅｖｒｏｎは、後に、ノイズパルス計数能力を追加してその試験計器を洗練した。パルス計数機は、あまりにも速くて帯形記録計で記録できないトランシェントの検出を可能にする。試験中、各帯のシグナルレベルが対応する計器上に表示されて帯形記録計上に記録され、その一方で、パルス計数機は、設定限界振幅レベルよりも上で起る振動トランシェントの数に比例した数字を検出して表示する。各試験運転の最後に、中間帯パルス計数機読取りが記録されて、中間帯シグナルの帯形記録が考察される。チャート上の最初の５秒は始動ノイズとして無視され、残りの５５秒間に記録された最も高い振幅ピーク（スパイク）アンデロン値を記録する。５個の軸受で記録された結果は、平均され、アンデロンスパイク値／パルス計数として報告される。
【０００９】
異なるグリース組成物は、可聴ノイズ及び軸受振動の量に影響を与える。グリースノイズは、グリース中の粒子の存在によるものである。グリース製造中に粒子サイズを制御するのに役立つプロセス技術が存在するが、ノイズ特性を更に改善するより良好な技術が依然として望まれている。
【００１０】
尿素官能基を持つ種々のゲル増粘剤を含むグリース組成物が開発された。ポリ尿素反応は、グリースキャリヤ中でその場で好ましくは実施され、反応生成物はグリースとして直接利用し得る。
【発明の概要】
【発明が解決しようとする課題】
【００１１】
グリース用の新規な有効でかつ効率的な製造プロセスのサーチを続ける。特にポリ尿素系グリースである低いノイズグリースをもそのようなプロセスが製造するならば、特別な利益が現実化するであろう。
【課題を解決するための手段】
【００１２】
発明の概要
高流速衝撃及び高圧力下にアミン／潤滑基油混合物をイソシアネート／潤滑基油混合物と一緒に混合することを含むグリース組成物を調製する方法が提供される。衝撃は、非常に充分な混合を生み出す高流速でお互いに向かう試薬の強制流を伴う。混合の滞留時間は一般的に１０秒以下であり、完全な反応で尿素系増粘剤を形成する。一形態では、滞留時間は１秒以下である。したがって、プロセスは全く効率的である。高圧力及び高流速衝撃の使用により、グリースの全体にわたって尿素増粘剤のほぼ完全な分散にもなる。分散は、伝統的なバッチ法で得られるものよりも全く有効である。
【００１３】
一形態では、混合及び反応は反応射出成形装置中で起る。得られたグリース組成物は、極端に低いノイズグリースであり、尿素増粘剤粒子が実質的にない。
【００１４】
他の要因の中で、高圧力／高流速衝撃手順を使用して潤滑基油中でアミン及びイソシアネートを混合及び反応させると、基グリース生成物が効率的にかつ有効に得られることが発見された。一般的に、反応射出成形装置を使用し得る。混合／反応時間は非常に短く、１０秒以下であり、一形態では１秒以下であり、短時間で調製される多量の生成物となる高効率的なプロセスとなり得る。得られた生成物は、プロセスの有効性について言えば、際だったノイズ特性を持つ基グリースである。同時に、アミンとイソシアネートの反応を通じて尿素増粘剤が調製され、当該増粘剤は潤滑基油の全体にわたって分散されて基グリースを形成する。分散はとても有効であり；基グリースは優れたノイズ特性を示す。
【図面の簡単な説明】
【００１５】
【図１】図１は、２５００ＰＳＩショット圧力でＲＩＭ法を使用して製造されたグリースの顕微鏡写真である。
【図２】図２は、１７００ＰＳＩショット圧力でＲＩＭ法を使用して製造されたグリースの顕微鏡写真である。
【図３】図３は、１０００ＰＳＩショット圧力でＲＩＭ法を使用して製造されたグリースの顕微鏡写真である。
【図４】図４は、従来のラボ法を使用して製造されたグリースの顕微鏡写真である。
【発明を実施するための形態】
【００１６】
形態の詳細な説明
本発明は、低いノイズ特性を有するグリースを調製する方法に関する。当該方法は、高流速衝撃条件及び高圧力下にアミン／潤滑基油の混合物とイソシアネート／潤滑基油の混合物を一緒に混合することを含む。圧力は、５００〜８０００ｐｓｉという広い範囲をとり得る。一形態では、圧力は５００〜４０００ｐｓｉの範囲をとり得るのであり、他の形態では１０００〜３５００ｐｓｉ又は１２００〜３０００ｐｓｉの範囲をとり得る。高流速衝撃は、５〜１０００ｇ／秒の速度で反応剤溶液が一緒に混合されるようなものである。一般的に、反応チャンバー中での滞留時間はしばしば１０秒未満であり、一形態では１．０秒未満である。他の形態は、０．５秒未満、そしてしばしば０．３秒未満の滞留時間を使用する。
【００１７】
一形態では、反応及び混合は、反応射出成形装置（ＲＩＭ）中で起る。そのような装置は周知であり、２つの溶液を衝突させて高流速衝撃条件及び高圧力下で混合させる能力を提供する。
【００１８】
当該プロセスは、反応生成物の分散となる同時の混合及び反応を伴う。アミンとイソシアネートの均質混合は、尿素増粘剤を形成する反応となる。その後、増粘剤は潤滑基油の全体にわたって均一に分散されて基グリース生成物を形成する。２００倍に拡大して何の粒子も見られない。この基グリースは、例えば２０〜５０重量％である２０重量％以上の尿素増粘剤を含有する濃縮物であってもよい。濃縮物として、最終グリース生成物を調製する際に取り扱うこと又は最終生成物が調製される場所にそれを輸送することは、より容易である。最終グリース生成物は、０．５〜２５重量％又は１１〜１４重量％の増粘剤を含み得る。２０％以上の増粘剤の濃縮物を使用すると、所望の濃度を得るために、潤滑基油の量の調整及び混合を単に伴うであろう。
【００１９】
グリースを製造する際に、少なくとも２つの混合物が形成されて混合される。第一混合物は、潤滑基油及び少なくとも１つのアミンから成るアミン混合物である。１つよりも多いアミンを使用し得る。尿素増粘剤を調製する際に、いかなる適切なアミン又はアミン類の混合物を使用し得る。アミン／潤滑基油の混合物中のアミンの量は、一般的に混合物の５〜３０重量％である。
【００２０】
第二混合物は、潤滑基油及び少なくとも１つのイソシアネートから成る。１つよりも多いイソシアネートを使用し得る。尿素増粘剤を調製する際に、いかなる適切なイソシアネート化合物又は化合物の混合物を使用し得る。イソシアネート／潤滑基油の混合物中のイソシアネートの量は、一般的に混合物の約５〜３０重量％の範囲内にある。
【００２１】
その後、当該２つの混合物を、高流速衝撃条件及び高圧力下に、例えば反応射出成形（ＲＩＭ）装置中の、反応チャンバーに送る。当該アミン及びイソシアネートは反応して、混合物の全体にわたって有効に分散している尿素系増粘剤を形成する。当該反応及び分散は、ほぼ同時に起る。
【００２２】
本方法で調製されたグリースの顕微鏡画像は、増粘剤材料の大断片のない滑らかなグリースを示している。一般的に、本グリースは、２００倍までに拡大して見て粒子がほとんどない。したがって、グリースを調製するための非常に有効で効率的な方法を提供する一方で、低いノイズ特性を有する改善されたグリースも得られる。
【００２３】
ノイズ特性はアンデロンでしばしば測定される。ミクロインチ／ラジアンで記録されたアンデロンは、その回転の機能として軸受の外輪の半径方向偏位の検出に対応する。アンデロン値は、Ｓｕｇａｗａｒａ  Ｌａｂｏｒａｔｏｒｉｅｓによって製造されているようなアンデロンメーター又は軸受振動レベル試験機を用いて測定される。これは、軸受ノイズ試験用に用いる標準計器である。当該試験では、中間帯（すなわち、３００〜１，８００Ｈｚ）で記録された最も高く記録された振動スパイク値が、５個の軸受での１分間運転の間に、各１分間運転の最初の５秒を無視して、記録される。１運転よりも多く実施され、各運転での最も高い値（すなわち、最も多くノイズのある時点）を平均してアンデロン値として報告する。本グリースは４アンデロンよりも高いスパイクを一般的には記録しない。
【００２４】
一形態では、ポリ尿素増粘剤を調製するために、特定のアミン類及びイソシアネート化合物が使用される。以下の定義は、化合物を記載するのに使用されるであろう。
【００２５】
「アルキルアミン」は、アミンＮＨ２Ｒに言及し、しかも、Ｒは、１〜３５個の炭素原子、好ましくは６〜２５個の炭素原子の直鎖状飽和一価炭化水素基であるか、又は、３〜３０個の炭素原子の分岐飽和一価炭化水素ラジカルである。アルキルアミン類の例には、ペンチルアミン、ヘキシルアミン、ヘプチルアミン、オクチルアミン、デシルアミン、ドデシルアミン、テトラデシルアミン、ヘキサデシルアミン、オクタデシルアミンなどが含まれるが、それらに限定されない。
【００２６】
「アルケニルアミン」は、アミンＮＨ２Ｒに言及し、しかも、Ｒは、２〜３５個の炭素原子、好ましくは２〜２５個の炭素原子の直鎖状不飽和一価炭化水素基であるか、又は、３〜３０個の炭素原子の分岐不飽和一価炭化水素基であり、しかも、当該直鎖状不飽和一価炭化水素基及び当該分岐不飽和一価炭化水素基は、少なくとも１つの二重結合（−−Ｃ＝Ｃ−−）を含有する。アルケニルアミン類の例には、アリルアミン、２−ブテニルアミン、２−プロペニルアミン、３−ペンチルアミン、オレイルアミン、ドデセニルアミン、ヘキサデセニルアミンなどが含まれるが、それらに限定されない。
【００２７】
「アルキレンジアミンは、ジアミンＮＨ２−Ｒ−ＮＨ２に言及し、しかも、Ｒは、１〜３５個の炭素原子、好ましくは２〜２５個の炭素原子の直鎖状飽和二価炭化水素基であるか、又は、３〜３５個の炭素原子の分岐飽和二価炭化水素基である。アルキレンジアミン類の例には、エチレンジアミン、プロピレンジアミン、ブチレンジアミン、ヘキシレンジアミン、ドデシレンジアミン、オクチレンジアミンなどが含まれるが、それらに限定されない。
【００２８】
「ポリオキシアルキレンジアミン」は、ジアミンＮＨ２−Ｒ−ＮＨ２に言及し、しかも、Ｒは、ポリオキシアルキレン基である。ポリオキシアルキレンは、２〜３５個の炭素原子、好ましくは２〜２５個の炭素原子の二価繰り返しエーテル基である。ポリオキシアルキレンジアミン類の例には、ポリオキシプロピレンジアミン、ポリオキシエチレンジアミンなどが含まれるが、それらに限定されない。
【００２９】
「シクロアルキレンジアミン」は、シクロアルキル基に言及し、しかも、シクロアルキルの２個の炭素原子は、アミノ基（−ＮＨ２）で置換されている。「シクロアルキル基」は、３〜１０個の環状原子の環状飽和炭化水素基に言及する。シクロアルキレンジアミン基の代表例には、シクロプロパンジアミン、シクロヘキサンジアミン、シクロペンタンジアミンなどが含まれるが、それらに限定されない。
【００３０】
「シクロアルキルアミン」は、シクロアルキルの１個の炭素原子がアミノ基（−ＮＨ２）で置換されているシクロアルキル基に言及する。「シクロアルキル基」は、３〜１０個の環状原子の環状飽和炭化水素基に言及する。シクロアルキルアミン基の代表例には、シクロプロピルアミン、シクロヘキシルアミン、シクロペンチルアミン、シクロヘプチルアミン、及びシクロオクチルアミンなどが含まれるが、それらに限定されない。
【００３１】
「アリール含有ジイソシアネート」は、アリール機能性を含有するジイソシアネートに言及する。
【００３２】
「アリール」は、６〜１４個の環状原子の一価単環式又は二環式芳香族炭素環式基に言及する。例には、フェニル、トルエニル、ナフチル及びアントリルが含まれるが、それらに限定されない。酸素、窒素又は硫黄から独立に選択される１個又は２個のヘテロ原子を場合により含有し、残りの環状原子が炭素でありその１又は２個の炭素原子が場合によりカルボニルで置換されている、５−、６−、又は７員単環式非芳香族環に、当該アリール環は、場合により融合していてもよい。融合環を持つ代表的なアリール基には、２，５−ジヒドロ−ベンゾ［ｂ］オキセピン、２，３−ジヒドロベンゾ［１，４］ジオキサン、クロマン、イソクロマン、２，３−ジヒドロベンゾフラン、１，３−ジヒドロイソベンゾフラン、ベンゾ［１，３］ジオキソール、１，２，３，４−テトラヒドロイソキノリン、１，２，３，４−テトラヒドロキノリン、２，３−ジヒドロ−１Ｈ−インドール、２，３−ジヒドロ−１Ｈ−イソインドール、ベンズイミダゾール−２−オン、２−Ｈ−ベンゾオキサゾール−２−オン等が含まれるが、それらに限定されない。当該アリールは、アルキル、アルケニル、アルキニル、ハロ、アルコキシ、アシルオキシ、アミノ、ヒドロキシル、カルボキシ、シアノ、ニトロ、及びチオアルキルから成る群から選択される１〜３個の置換基で場合により置換されていてもよい。酸素、窒素又は硫黄から独立に選択される１個又は２個のヘテロ原子を場合により含有し、残りの環状原子が炭素でありその１又は２個の炭素原子が場合によりカルボニルで置換されている、５−、６−、又は７員単環式非芳香族環に、当該アリール環は、場合により融合していてもよい。アリール含有ジイソシアネートの例には、トルエンジイソシアネート、メチレンビス（フェニルイソシアネート）、フェニレンジイソシアネート、ビス（ジフェニルイソシアネート）等が含まれるが、それらに限定されない。
【００３３】
「アルキルジイソシアネート」は、アルキル機能性を含有するジイソシアネートに言及する。「アルキル」は、１〜３５個の炭素原子、好ましくは６〜２５個の炭素原子の直鎖状飽和一価炭化水素基、又は、３〜３０個の炭素原子の分岐飽和一価炭化水素ラジカルに言及する。アルキルジイソシアネートの例にはヘキサンジイソシアネート等が含まれるが、それらに限定されない。
【００３４】
ジイソシアネートは、２個のイソシアネート基（Ｏ＝Ｃ＝Ｎ−−）を含有する化合物に言及する。
【００３５】
ポリイソシアネートは、２個より多いイソシアネート基（Ｏ＝Ｃ＝Ｎ−−−）を含有する化合物に言及する。
【００３６】
ポリ尿素は、２以上の尿素基を含有する化合物に言及する。
【００３７】
アミン化合物の中で、使用されるべきものは、アルキルアミン又はアルケニルアミン；アルキレンジアミン、ポリオキシアルキレンジアミン、又はシクロアルキレンジアミン；及びシクロアルキルアミンである。
【００３８】
本発明で使用されるべきアルキルアミン及びアルケニルアミンの例には、ペンチルアミン、ヘキシルアミン、ヘプチルアミン、オクチルアミン、デシルアミン、ドデシルアミン、テトラデシルアミン、ヘキサデシルアミン、オクタデシルアミン、オレイルアミン、ドデセニルアミン、及びヘキサデセニルアミンが含まれるが、それらに限定されない。
【００３９】
本発明で使用されるべきアルキレンジアミン、ポリオキシアルキレンジアミン、又はシクロアルキレンジアミンの例には、エチレンジアミン、プロピレンジアミン、ブチレンジアミン、ヘキシレンジアミン、ドデシレンジアミン、オクチレンジアミン、ポリオキシプロピレンジアミン、及びシクロヘキサンジアミンが含まれるが、それらに限定されない。
【００４０】
本発明で使用されるべきシクロアルキルアミンの例には、シクロペンチルアミン、シクロヘキシルアミン、シクロヘプチルアミン、及びシクロオクチルアミンが含まれるが、それらに限定されない。
【００４１】
使用できる当該イソシアネートは、前述のアミン類と反応してジ尿素又はポリ尿素を製造するためのいかなる適切なイソシアネートであり得る。本発明で使用されるべきアリール含有ジイソシアネート又はアルキルジイソシアネートの例には、ヘキサンジイソシアネート、メチレンビス（フェニルイソシアネート）、フェニレンジイソシアネート、メチレンジフェニルジイソシアネート及びビス（ジフェニルイソシアネート）が含まれるが、それらに限定されない。
【００４２】
１つの特定の形態では、本発明で使用されるべき当該化合物は、イソシアネート化合物として、トルエンジイソシアネート（約８０％の２，４異性体及び２０％の２，６異性体）（１）；及びアミン化合物の混合物として、オレイルアミン（９−オクタデセン−１−アミン）（２）、エチレンジアミン（３）、及びシクロヘキシルアミン（４）である。
【００４３】
トルエンジイソシアネート（１）（ＣＡＳ  Ｎｕｍｂｅｒ：２６４７１−６２−５）が、Ｂａｙｅｒ（Ｐｉｔｔｓｂｕｒｇｈ，Ｐａ．）及びＤｏｗ  Ｃｈｅｍｉｃａｌ（Ｍｉｄｌａｎｄ，Ｍｉｃｈ．）などの製造供給元から市販されている。トルエンジイソシアネートは、接着剤被覆製造、エラストマー製造、及びフレキシブルかつ硬質フォーム製造などの産業で使用され、そして、溶媒で薄肉化した内装クリア仕上げ及び合成樹脂及びゴム接着剤において使用される。
【００４４】
本発明では、トルエンジイソシアネートは異性体の混合物であってもよい。一形態では、当該混合物は、約８０％の２，４異性体及び２０％の２，６異性体から成るであろう。
【００４５】
オレイルアミン（２）（ＣＡＳ  Ｎｕｍｂｅｒ：１１２−９０−３）は、Ａｋｚｏ−Ｎｏｖｅｌ（Ｃｈｉｃａｇｏ，Ｉｌｌ．）などの製造供給元から市販されている。オレイルアミンは、腐食防止剤として使用でき、そして、エアゾールヘアスプレーで使用される。
【００４６】
エチレンジアミン（３）（ＣＡＳ  Ｎｕｍｂｅｒ：１０７−１５−３）は、Ｄｏｗ  Ｃｈｅｍｉｃａｌ（Ｍｉｄｌａｎｄ，Ｍｉｃｈ．）などの製造供給元から市販されている。エチレンジアミンは、プリント配線板製造などの産業で使用されており、腐食防止剤、溶接又ははんだ付における中間フラックス、錯化剤、又はポリエーテルポリオール及びポリアルケングルコール用のプロセスレギュレーターとして使用でき、そして、ペンキ及びワニスリムーバーにおいて使用される。
【００４７】
シクロヘキシルアミン（４）（ＣＡＳ  Ｎｕｍｂｅｒ：１０８−９１−８）は、Ｊ．Ｔ．Ｂａｋｅｒ（Ｐｈｉｌｌｉｐｓｂｕｒｇ，Ｎ．Ｊ．）などの製造供給元から市販されている。シクロヘキシルアミンは、腐食防止剤として使用できる。
【００４８】
他の特定の形態では、使用されるイソシアネート化合物は、メチレンジフェニルジイソシアネート、及びアミン類の混合物である。
【００４９】
本発明で使用される潤滑剤基油は、群Ｉ、ＩＩ、ＩＩＩ、ＩＶ、及びＶの潤滑剤基油及びそれらの混合物から選択され得る。本発明の潤滑剤基油は、フィッシャー・トロプシュ誘導潤滑剤基油など合成潤滑剤基油、及び、合成及び非合成の潤滑剤基油の混合物を含む。硫黄含有量、飽和物含有量、及び粘度指数を使用する、ＡＰＩ  Ｉｎｔｅｒｃｈａｎｇｅ  Ｇｕｉｄｅｌｉｎｅｓ（ＡＰＩ  Ｐｕｂｌｉｃａｔｉｏｎ  １５０９）で定義されている潤滑剤基油の仕様は、以下の表Ｉに示されている：
【００５０】
【表１】
0005882321.tif 000002
【００５１】
群Ｉの潤滑剤基油を製造する設備は、典型的に溶媒を使用して、より低い粘度指数（ＶＩ）成分を抽出してクルードのＶＩを所望の仕様に増加させる。これらの溶媒は、典型的にフェノール又はフルフラールである。溶媒抽出は、９０％未満の飽和物及び３００ｐｐｍより多い硫黄を持つ生成物を与える。世界中の潤滑油製造の大部分は、群Ｉのカテゴリーにある。
【００５２】
群ＩＩの潤滑剤基油を製造する設備は、水素化分解や厳しい水素化処理などの水素化プロセシングを典型的に使用して、クルードオイルのＶＩを仕様値に増加させる。水素化プロセシングの使用は、典型的に、飽和物含有量を９０超に増加させ、硫黄を３００ｐｐｍ未満に減少させる。世界中の潤滑剤基油製造の約１０％は、群ＩＩのカテゴリーにあり、Ｕ．Ｓ．製造の約３０％は、群ＩＩである。
【００５３】
群ＩＩＩの潤滑剤基油を製造する設備は、ワックス異性化技術を典型的に使用して、非常に高いＶＩ生成物を製造する。出発フィードは、硫黄をほとんど含有せずすべて飽和物を含むワックス又はワックス状減圧軽油（ＶＧＯ）であるので、群ＩＩＩの生成物は、９０超の飽和物含有量及び３００ｐｐｍ未満の硫黄含有量を有する。フィッシャー・トロプシュワックスが、群ＩＩＩの潤滑剤基油を製造するためのワックス異性化プロセスにとって理想的なフィードである。世界の潤滑油供給のほんの少量が群ＩＩＩのカテゴリーにある。
【００５４】
群ＩＶの潤滑剤基油は、ノルマルアルファオレフィンのオリゴマー化から誘導され、ポリアルファオレフィン（ＰＡＯ）潤滑剤基油と呼ばれる。
【００５５】
群Ｖの潤滑剤基油は、他のすべてである。この群は、８０未満のＶＩ値を持つ潤滑剤基油、ハロゲン化潤滑剤基油、シリコン潤滑油、及び合成エステルを含む。この用途の目的として、群Ｖの潤滑剤基油は、合成エステル及びシリコン潤滑油を排除する。群Ｖの潤滑剤基油は、群Ｉ及びＩＩの潤滑剤基油を製造するのに使用されるものと同じプロセスだがより厳しくない条件下で、石油から典型的に調製される。
【００５６】
合成潤滑剤基油は、ＡＰＩ  Ｉｎｔｅｒｃｈａｎｇｅ  Ｇｕｉｄｅｌｉｎｅｓを満たすが、Ｃ１０未満で沸騰するオレフィンのオリゴマー化、ノルマルアルファオレフィンオリゴマー化、エチレンオリゴマー化、又はフィッシャー・トロプシュ合成によって調製される。この用途の目的として、合成潤滑剤基油は、合成エステル及びシリコン潤滑油を排除する。
【００５７】
以下の例は、主題の発明を更に例証するのを助ける。
【００５８】
比較例１
テーブルトップミキサーを利用する従来のベンチトッププロセスを使用して、尿素系グリースを調製した。グリースは、以下のように調製した。
【００５９】
アミン類及びジイソシアネートを１．４対１の重量比で６００ＳＵＳ基油を含有するケトルに組合せ、加熱及び混合した。
【００６０】
内容物は直ちに増粘した。混合物を攪拌しながら２５０°Ｆ〜３２０°Ｆの温度で１時間加熱した。次に、混合物を、２００°Ｆに冷却させ、その温度で、混合物を３ロールミルに通過させた。グリースをその後室温まで一晩中冷却した。
【００６１】
実施例１
上記の比較例１に続いて、アミン類及びジイソシアネート重量比を１．４対１に保持し混合して潤滑基油の存在下に反応させて、ＲＩＭ装置を使用して尿素グリースを合成した。槽１の中にジイソシアネート及びオイルが存在し、そして槽２の中にアミン類及びオイルが存在するように、ＲＩＭ装置中の各槽に別個の混合物を収納した。槽１及び槽２の混合物を、１０００ＰＳＩ、１７００ＰＳＩ、及び２５００ＰＳＩの変動ショット圧力でＲＩＭ装置の混合チャンバーの内部で一緒に反応させ、そこでは、グリースが形成されてその後、保持容器中に移動させた。
【００６２】
【表２】
0005882321.tif 000003
【００６３】
グリースの顕微鏡画像を取ったので、図１〜４に示す。倍率は、光学顕微鏡で２００ｘで取った。
【００６４】
実施例２
アミン類及びジイソシアネート重量比を１．４対１に保持し混合して潤滑基油の存在下に反応させて、ＲＩＭ装置を使用して尿素グリースを合成した。槽１の中にジイソシアネート及びオイルが存在し、そして槽２の中にアミン類及びオイルが存在するように、ＲＩＭ装置中の各槽に別個の混合物を収納した。槽１及び槽２の混合物を、２５００ＰＳＩでＲＩＭ装置の混合チャンバーの内部で一緒に反応させた。その後、添加物をシステム中に分散させて、その後、生成物を一晩中冷却させた。得られたグリースの特性を以下に示す。
【００６５】
比較例２
パイロットスケールミキサーを利用する従来のケトルバッチプロセスを使用して、尿素系グリースを調製した。グリースを以下のように調製した。
【００６６】
アミン類及びジイソシアネートを１．４対１の重量比で６００ＳＵＳ基油を含有するケトルに組合せ、加熱及び混合した。
【００６７】
内容物は直ちに増粘し始めた。混合物を攪拌しながら２５０°Ｆ（１２１℃）〜３２０°Ｆ（１６０℃）の温度で１時間加熱した。次に、混合物を、２００°Ｆ（９３℃）に冷却させ、その温度で、添加物をシステム中に混合し、その後、一晩中冷却した。
【００６８】
【表３】
0005882321.tif 000004
【００６９】
ＲＩＭプロセスのショット圧力を変化させると、顕微鏡写真はすべて非常に同様であり、それらは滑らかで非常に透明であり、増粘剤材料の何の大断片も示していないことに、当業者は注目するであろう。それに対し、ラボベンチトップ法は増粘剤成分の大断片を示している。ＲＩＭプロセスは伝統的なバッチ法よりもより有効に増粘剤を分散させ、これもまたノイズ特性及び振動における利益を有していることが、１つの利益である。アンデロンメーター特性は、ベンチトップ法に対してＲＩＭシナリオでの優れた結果を示している。アンデロンメーター値は、グリースの振動特性を示している。本プロセスで調製された低いノイズグリースは、４アンデロンより大きいスパイクがないことを一般的に示している。更に、本製造法は、ポリ尿素を製造するための従来の方法よりも効率的である。
【００７０】
実施例１のＲＩＭ製造グリースは、滴点５４３°Ｆ（２８３℃）を示し、それに対して、バッチ法で調製された滴点は比較例１では４８９°Ｆ（２５３℃）と測定された。実施例２では、ＲＩＭプロセスで調製されたグリース試料は滴点５０３°Ｆ（２６１℃）を有していたが、それに対して、従来法を使用した類似のシステムは、比較例２では滴点４８５°Ｆ（２５１℃）を持つグリースを与えた。本発明によって調製されたグリースの滴点は、しばしば５００°Ｆ（２６０℃）より大きく、より多くの特定の形態では５３０°Ｆ（２７６℃）より大きい。滴点は、加熱に起因して流動のその最初の滴下をグリースシステムが失う温度であり、トップ操作温度条件を決定するための一般的なやり方として使用され得る。グリースの滴点は、例えば、標準試験方法のＡＳＴＭ  Ｄ５６６−０２によって、一般的に測定される。
【００７１】
ＲＩＭ製造グリースの強化された高耐熱性に加えて、本プロセスは、グリースの改善された機械的安定特性をも与える。機械的安定性は、機械的運転中の濃度変化に耐えるグリース試料の能力に関する情報を与える。グリースの運転は、種々の技術を使用して達成され得る。Ｐ（０）非混和ちょう度値、Ｐ（６０）混和ちょう度値、及びＰ（１００，０００）混和ちょう度値を測定するために標準試験法ＡＳＴＭ  Ｄ２１７−１０が使用された。ＲＩＭ製造の実施例２は、比較例２の従来技術で製造した試料と比べた時の改善された機械的安定性を例証する。実施例２は、１００，０００ダブルストローク後に３３４ちょう度点に柔らかくなり、Ｐ（６０）値からは５６ちょう度点の変化である。比較すると、非ＲＩＭ製造の比較例２は、そのＰ（６０）値から１４９ちょう度点の変化を示しており、同じ機械的安定性試験で最終的に４１０に柔らかくなったグリースを提供する。したがって、実施例２は、比較例２よりも、その最終Ｐ（１００，０００）値及びＰ（６０）からＰ（１００，０００）へのちょう度値のその変化の両方によって示されるように、より良好な機械的安定性を示す。一般的に、本プロセスは、約３５０ちょう度点以下のＰ（１００，０００）値を有するグリースを提供する。Ｐ（６０）からＰ（１００，０００）値へのちょう度値の変化も、一般的に１００点以下であり、他の形態では６０点以下である。
【００７２】
本発明の精神と範囲から離れることなく本発明の種々の変更および修正をすることができることは当業者に明らかである。他の目的及び利点は前述の記載の検討から当業者に明らかになるであろう。
【図１】
0005882321.tif 000005
【図２】
0005882321.tif 000006
【図３】
0005882321.tif 000007
【図４】
0005882321.tif 000008